(57)【特許請求の範囲】
【請求項１】
基材と、
前記基材の一方の面に、受容層と、
前記基材の前記受容層と反対側の面に、バインダー樹脂およびコロイダルシリカを含んでなる裏面層と
を有してなり、
前記コロイダルシリカの平均粒子径が、２０〜５００ｎｍであり、前記コロイダルシリカの含有量が、前記バインダー樹脂の総固形分質量に対して、１００〜６００質量％である、熱転写受像シート。
【請求項２】
前記裏面層が、摩擦調整剤をさらに含んでなる、請求項１に記載の熱転写受像シート。
【請求項３】
前記摩擦調整剤が、シリカ粒子を含んでなる、請求項２に記載の熱転写受像シート。
【請求項４】
前記裏面層が、造膜助剤をさらに含んでなる、請求項１〜３のいずれか一項に記載の熱転写受像シート。
【請求項５】
前記バインダー樹脂が、ポリマーラテックスを含んでなる、請求項１〜４のいずれか一項に記載の熱転写受像シート。
【請求項６】
前記バインダー樹脂は、ガラス転移温度が７０℃以上である、請求項１〜５のいずれか一項に記載の熱転写受像シート。
【請求項７】
前記バインダー樹脂が、スチレン・アクリル樹脂、ポリエステル樹脂、ポリウレタン樹脂、およびアクリル樹脂からなる群から選択される少なくとも１種を含んでなる、請求項６に記載の熱転写受像シート。
【請求項８】
前記裏面層が、平均粒子径の異なる少なくとも２種のコロイダルシリカを含む、請求項１〜７のいずれか一項に記載の熱転写受像シート。
【請求項９】
前記摩擦調整剤の含有量が、前記裏面層の総固形分質量に対して、２０質量％以下である、請求項２または３に記載の熱転写受像シート。
【請求項１０】
前記シリカ粒子の平均粒子径が、１〜１０μｍである、請求項３に記載の熱転写受像シート。
【請求項１１】
前記裏面層が、水系塗布層である、請求項１〜１０のいずれか一項に記載の熱転写受像シート。
【請求項１２】
前記受容層が、水系塗布層である、請求項１〜１１のいずれか一項に記載の熱転写受像シート。
【請求項１３】
基材と、前記基材の一方の面に受容層と、前記基材の前記受容層と反対側の面に裏面層とを有してなる、熱転写受像シートの製造方法であって、
前記裏面層を、バインダー樹脂と、２０〜５００ｎｍの平均粒子径を有するコロイダルシリカとを含んでなる裏面層用塗布液を用いて形成する工程を含んでなり、前記コロイダルシリカの含有量が、前記バインダー樹脂の総固形分質量に対して、１００〜６００質量％である、熱転写受像シートの製造方法。
【請求項１４】
前記裏面層用塗布液が、バインダー樹脂のエマルションを含んでなる、請求項１３に記載の熱転写受像シートの製造方法。
【発明の詳細な説明】
【技術分野】
【０００１】
本発明は、熱転写受像シートに関し、より詳細には、基材と、基材の一方の面に、受容層と、基材の受容層と反対側の面に、バインダー樹脂およびコロイダルシリカを含む裏面層とを有してなる、熱転写受像シートならびにその製造方法に関する。
【背景技術】
【０００２】
従来、種々の印字方法が知られているが、その中でも熱拡散型転写方式（昇華型熱転写方式）は、昇華性染料を色材としているため、濃度階調を自由に調節でき、中間色や階調の再現性にも優れ、銀塩写真に匹敵する高品質の画像を形成することができる。
【０００３】
この熱拡散型転写方式とは、色素（昇華性染料）を含有する熱転写インクシートと熱転写受像シートとを重ね合わせ、次いで、電気信号によって発熱が制御されるサーマルヘッドによってインクシートを加熱することでインクシート中の色素を受像シートに転写して画像情報の記録を行うものである。このような熱拡散型転写方式が普及するなかで、印画速度の高速化が進んでおり、従来の熱転写インクシートと熱転写受像シートを用いて従来の熱エネルギーを印画しても十分な発色濃度を得られない等の問題が生じている。
【０００４】
さらに、熱拡散型転写方式では、その他の種々の問題も存在している。例えば、受像シートの離型性不足に起因して、印画の際にインクシートが受像シートの受容層表面に貼り付き、印画後にインクシートを画像受容層から剥離する際に、剥離音の発生、走行不良、および画像上の剥離線の発生等の問題が生じている。
【０００５】
また、紙送りローラを備えた装置を用いた画像形成では、記録用紙と記録装置内部との接触により、該記録用紙に搬送方向と逆方向にバックテンションがかかるため、搬送ムラが生じることがある。このような搬送ムラは、スリップ、重ね送り、給紙不良等を引き起こし、その結果、記録用紙の紙送り量やインクの付着位置にズレが生じ、画像に乱れが生じてしまう。そこで、搬送性等の性能を向上させるために、例えば、ガラス転移温度が５０〜９０℃であるスチレンブタジエンゴムと、ポリエチレンワックスと、アニオン系ポリスチレン樹脂とを含有する裏面層を有する熱転写受像シートが提案されている（例えば、特許文献１を参照）。
【０００６】
他にも、受像シートの表面（受容層）の帯電防止性が低く、印画物同士の静電張り付きが生じることで、取扱い性（以下、「さばき性」とする）が悪化するという問題が生じている。そこで、帯電防止性を向上させるために、裏面層中に、特定のコロイダルシリカを含有させることも提案されている（特許文献２〜５を参照）。
【先行技術文献】
【特許文献】
【０００７】
【特許文献１】特開２００９−８３２９８号公報
【特許文献２】特開平８−６２７７８号公報
【特許文献３】特開２００３−６３１５３号公報
【特許文献４】特開２００４−１３０７５３号公報
【特許文献５】特開２００７−２３７６３９号公報
【特許文献６】特開２０１１−１０４９６７号公報
【発明の概要】
【発明が解決しようとする課題】
【０００８】
本発明者らは、上記の背景技術を検討した結果、バックプリント適性や耐ブロッキング性を向上させるために、裏面層に特定のバインダー樹脂とシリカ粒子を含有させる方法であっても（例えば、特許文献６を参照）、熱転写受像シートの裏面側と、受容層側とが擦れた時に受像面を傷付けてしまうという課題を知見した。
【０００９】
本発明は上記の背景技術および新たに知見した課題に鑑みてなされたものであり、その目的は、さばき性、耐傷性、バックプリント適性、耐ブロッキング性、および摩擦適性等の各種性能を向上させた熱転写受像シートおよびその製造方法を提供することにある。
【課題を解決するための手段】
【００１０】
本発明者らは、上記課題を解決するため、鋭意検討した結果、特定の層構成を有する熱転写受像シートにおいて、裏面層に、特定の平均粒子径を有するコロイダルシリカを含有させることで、上記課題を解決できることを知見した。本発明は、かかる知見に基づいて完成されたものである。
【００１１】
すなわち、本発明の一態様によれば、
基材と、
該基材の一方の面に、受容層と、
該基材の該受容層と反対側の面に、バインダー樹脂およびコロイダルシリカを含んでなる裏面層と
を有してなり、
該コロイダルシリカの平均粒子径が、２０〜５００ｎｍである、熱転写受像シートが提供される。
【００１２】
本発明の態様においては、該裏面層が、摩擦調整剤をさらに含んでなることが好ましい。
【００１３】
本発明の態様においては、該摩擦調整剤が、シリカ粒子を含んでなることが好ましい。
【００１４】
本発明の態様においては、該裏面層が、造膜助剤をさらに含んでなることが好ましい。
【００１５】
本発明の態様においては、該造膜助剤が、イソプロピルアルコール、２−ブタノール、メチルセロソルブ、 エチルセロソルブ、ブチルセロソルブ、酢酸ブチルセロソルブ、ジエチレングリコールモノアルキルエーテル、ソルフィット、ポリプロピレングリコールモノメチルエーテル、プロピレングリコールモノエチルエーテルアセテート、テキサノール、およびＮ−メチル-２-ピロリドンからなる群から選択される少なくとも１種を含んでなることが好ましい。
【００１６】
本発明の態様においては、該バインダー樹脂が、ポリマーラテックスを含んでなることが好ましい。
【００１７】
本発明の態様においては、該バインダー樹脂は、ガラス転移温度が７０℃以上のエマルションを含んでなることが好ましい。
【００１８】
本発明の態様においては、該バインダー樹脂が、スチレン・アクリル樹脂、ポリエステル樹脂、ポリウレタン樹脂、およびアクリル樹脂からなる群から選択される少なくとも１種を含んでなることが好ましい。
【００１９】
本発明の態様においては、該コロイダルシリカの含有量が、該バインダー樹脂の総固形分質量に対して、１００〜６００質量％であることが好ましい。
【００２０】
本発明の態様においては、該裏面層が、平均粒子径の異なる少なくとも２種のコロイダルシリカを含むことが好ましい。
【００２１】
本発明の態様においては、該摩擦調整剤の含有量が、該裏面層の総固形分質量に対して、２０質量％以下であることが好ましい。
【００２２】
本発明の態様においては、該シリカ粒子の平均粒子径が、１〜１０μｍであることが好ましい。
【００２３】
本発明の態様においては、該裏面層が、水系塗布方式により形成されたものであることが好ましい。
【００２４】
本発明の態様においては、該受容層が、水系塗布方式により形成されたものであることが好ましい。
【００２５】
本発明の別の態様によれば、
基材と、該基材の一方の面に受容層と、該基材の該受容層と反対側の面に裏面層とを有してなる、熱転写受像シートの製造方法であって、
該裏面層を、バインダー樹脂と、２０〜５００ｎｍの平均粒子径を有するコロイダルシリカとを含んでなる裏面層用塗布液を用いて形成する工程を含んでなる、熱転写受像シートの製造方法が提供される。
【発明の効果】
【００２６】
本発明の熱転写受像シートによれば、さばき性、耐傷性、バックプリント適性、耐ブロッキング性、および摩擦適性等の各種性能を向上させることができる。
【図面の簡単な説明】
【００２７】
【図１】本発明による熱転写受像シートの一実施形態を示した模式断面図である。
【発明を実施するための形態】
【００２８】
熱転写受像シート
本発明の熱転写受像シートは、基材と、基材の一方の面に、受容層と、基材の該受容層と反対側の面に、バインダー樹脂およびコロイダルシリカを含む裏面層とを有してなるものである。好ましい態様では、熱転写受像シートは、基材と受容層の間に、中空層やプライマー層をさらに有してもよい。以下、本発明の熱転写受像シートの構成を、図面を参照しながら説明する。
【００２９】
本発明の一態様によれば、基材の一方の面上に、２層の中空層と、プライマー層と、受容層とをこの順に有してなり、基材の受容層と反対側の面上に、裏面層を有してなる、熱転写受像シートが提供される。具体的に、本発明による熱転写受像シートの一実施形態の模式断面図を図１に示す。図１に示される熱転写受像シート１０は、基材１１と、該基材１１の一方の面に、中空層Ａ（下層）１２と、中空層Ｂ（上層）１３と、プライマー層１４と、受容層１５とをこの順に有してなり、基材の受容層と反対側の面上に、裏面層１６を有してなるものである。以下、本発明の熱転写受像シートを構成する各層について説明する。
【００３０】
基材
本発明における基材は、一方の面に受容層と、他方の面に裏面層とを保持するという役割を有するとともに、熱転写時には熱が加えられるため、加熱された状態でも取り扱い上支障のない程度の機械的強度を有する材料であることが好ましい。
【００３１】
このような基材の材料としては、例えば、コンデンサーペーパー、グラシン紙、硫酸紙、またはサイズ度の高い紙、合成紙（ポリオレフィン系、ポリスチレン系）、上質紙、アート紙、コート紙、レジンコート紙、キャストコート紙、壁紙、裏打用紙、合成樹脂又はエマルション含浸紙、合成ゴムラテックス含浸紙、合成樹脂内添紙、板紙等、セルロース繊維紙、あるいはポリエステル、ポリアクリレート、ポリカーボネート、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン、パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等のフィルムが挙げられ、また、これらの合成樹脂に白色顔料や充填剤を加えて成膜した白色不透明フィルム、または多孔質フィルムも使用でき、特に限定されない。また、上記基材の任意の組み合わせによる積層体も使用できる。代表的な積層体の例として、セルロース繊維紙と合成紙、セルロース繊維紙とプラスチックフィルム、あるいはプラスチックフィルムと合成紙の組み合わせ等が挙げられる。更にセルロース繊維紙の表裏をポリエチレンやポリプロピレン樹脂で被覆したレジンコート紙（ＲＣペーパー）を使用することができる。本発明においては、市販の基材を用いることもでき、例えば、三菱製紙（株）社製の写真用のＲＣペーパー等が好ましい。なお、基材厚みは、熱転写受像シートに要求される強度や耐熱性等や、基材として採用した素材の材質に応じて、適宜変更可能であり、具体的に、基材の厚みは、５０μｍ〜１０００μｍの範囲内であることが好ましく、１００μｍ〜３００μｍの範囲内であることがより好ましい。
【００３２】
裏面層
本発明における裏面層は、インクジェット方式やドットインパクト方式、筆記具等で使用するインキの定着性を有しており、記録部のにじみが生じ難く速乾性に優れたバックプリントを可能とする（バックプリント適性を向上させる）ものである。さらに、以下に示す受像紙裏面としての基本特性を有するものでもある。
１．受容層面と重ね合わせた際に、温度や加重をかけて保存しても貼り付き（ブロッキング）を生じない。
２．受容層面と擦れても受容層面を傷付けず、また、裏面層からの粒子成分の脱落（粉落ち）を生じない。
また、裏面層は、バインダー樹脂およびコロイダルシリカを含むものであり、その他の添加剤、例えば、消泡剤や帯電防止剤等を裏面層に適宜添加することができる。近年では環境配慮の観点から水系塗布方式が好まれているが、本発明の裏面層は、 水系塗布方式で受容層を形成した受像紙の裏面として特に好適に用いることができる。
【００３３】
裏面層に含有されるコロイダルシリカは、平均粒子径が数１００ｎｍ以下のケイ素を含む無機酸化物の微粒子からなるコロイドである。コロイダルシリカは、主成分として二酸化ケイ素（その水和物を含む）を含み、少量成分としてアルミン酸塩を含んでいてもよい。少量成分として含まれることがあるアルミン酸塩としては、アルミン酸ナトリウム、アルミン酸カリウムなどが挙げられる。またコロイダルシリカには、水酸化ナトリウム、水酸化カリウム、水酸化リチウム、水酸化アンモニウム等の無機塩類やテトラメチルアンモニウムヒドロキシド等の有機塩類が含まれていてもよい。これらの無機塩類および有機塩類は、例えば、コロイドの安定化剤として作用する。
【００３４】
コロイダルシリカの分散媒としては特に制限はなく、水、有機溶剤、およびこれらの混合物のいずれであってもよい。該有機溶剤は水溶性有機溶剤であっても非水溶性有機溶剤であってもよいが、水溶性有機溶剤であることが好ましい。具体的には例えば、メタノール、エタノール、イソプロピルアルコール、ｎ−プロパノール等を挙げることができる。水中に分散させたものは水性ゾル、有機溶媒に分散させたものをオルガノゾルと呼ばれる。
【００３５】
コロイダルシリカの製造方法には特に制限はなく、通常用いられる方法で製造することができる。例えば、四塩化ケイ素の熱分解によるアエロジル合成や水ガラスから製造することができる。あるいは、アルコキシドの加水分解といった液相合成法などによっても製造することができる。
【００３６】
本発明におけるコロイダルシリカの平均粒子径は、２０〜５００ｎｍであり、好ましくは２０〜２５０ｎｍであり、より好ましくは２０〜１５０ｎｍであるものが用いられる。平均粒子径が上記範囲内であることで、形成した裏面層表面にコロイダルシリカが突出しやすくなり、コロイダルシリカの有する耐ブロッキング性、摩擦特性、帯電特性などの優れた効果を発揮することができる。平均粒子径が５００ｎｍ以下であれば、乾燥塗膜の厚みやコロイダルシリカの配合量にもよるが、コロイダルシリカが塗膜より欠落するのを抑制することができる。また、裏面層は、平均粒子径の異なる少なくとも２種のコロイダルシリカを含むことが好ましい。平均粒子径の異なる少なくとも２種のコロイダルシリカを含むことで、大粒径のコロイダルシリカ同士の間に生じた隙間を適度に埋めることができ、形成した塗膜をより強固にすることができ、耐粉落ち性の点でも好ましい。
【００３７】
本発明において、コロイダルシリカの平均粒子径は、ＢＥＴ法、シアーズ法、遠心沈降法、動的光散乱法やレーザー回折法等の従来公知の方法により測定することができる。例えば、コロイダルシリカの粒子が球状で粒径が１０ｎｍ以下の場合ではシアーズ法、粒子が球状で粒径が５〜１００ｎｍの場合ではＢＥＴ法、粒子が球状で粒径が７０〜５００ｎｍの場合では遠心沈降法、粒子が鎖状で粒径が４０〜３００ｎｍの場合では動的光散乱法で測定することができる。
【００３８】
裏面層中のコロイダルシリカの含有量は、バインダー樹脂の総固形分質量に対して、好ましくは１００〜６００質量％であり、より好ましくは１５０〜５００質量％であり、さらに好ましくは２００〜３００である。コロイダルシリカの含有量が１００質量％以上であれば、摩擦特性、耐傷性、バックプリント適性、および耐ブロッキング性を十分に確保することができる。また、６００質量％以下であれば、耐粉落ち性を満足することができる。
【００３９】
本発明においては、市販のコロイダルシリカを用いることもでき、アデライトＡＴ−５０（（株）ＡＤＥＫＡ製）、スノーテックス５０、スノーテックスＰＳ−Ｓ、スノーテックスＰＳ−Ｍ、スノーテックスＵＰ、スノーテックスＣＭ、スノーテックスＺＬ、スノーテックスＭＰ−２０４０、スノーテックスＭＰ−１０４０、スノーテックス２０Ｌ（以上、日産化学工業（株）製）等が好ましい。
【００４０】
裏面層に含有されるバインダー樹脂は、ガラス転移温度が７０℃以上のエマルションを含むものが好ましい。ガラス転移温度が７０℃以上のエマルションを用いることで、乾燥塗膜が完全に皮膜化せずエマルション粒子の群生状態となっており、バックプリントインキを吸収しやすくなるとともに、シリカ粒子のように硬くないため、受容層を傷つけることはない。またＴｇを７０℃以上とすることで耐ブロッキング性も損なわない。なお、ガラス転移温度は、示差走査熱量測定法（ＤＳＣ法）や動的粘弾性測定法（ＤＭＡ法）等の従来公知の方法により測定することができる。
【００４１】
裏面層に含有されるバインダー樹脂は、スチレン・アクリル樹脂、ポリエステル樹脂、ポリウレタン樹脂、およびアクリル樹脂からなる群から選択される少なくとも１種を含むものが好ましい。このようなバインダー樹脂を用いることで、基材への接着性が良好であり、かつ、良好なバックプリント適性を持たせることが可能になる。更に、さばき性（帯電特性）的にも好ましく、特に、受容層が塩ビ系樹脂である場合が好ましい。
【００４２】
本発明においては、市販のバインダー樹脂を用いることもでき、ルシデン３７５ＣＩ、ルシデン６０６ＡＰＥＦ、プライマルＡＳＲ  ＰｌＵＳ  Ｓ２５、プライマルＩ−２１８３Ｎ（以上、ローム・アンド・ハース社製）、ジョンクリル６０Ｊ、６１Ｊ、６２Ｊ、６３Ｊ、３５４Ｊ、ＰＤＸ７７００、ＰＤＸ７６４１、ＰＤＸ７６４３（以上、ＢＡＳＦ社製）、バイロナールＭＤ−１５００、ＭＤ−２０００（東洋紡社製）、ポリエスターＷＲ−９０５Ｓ２０ＷＯ、ＷＲ−９６１（以上、日本合成化学社製）、プラスコートＺ−６９０、Ｚ−６８７（以上、互応化学工業社製）、パテラコールＩＪ−１５０Ｒ、ＲＳＩ−００１、ＲＳＩ−０１７（以上、ＤＩＣ社製）、スーパーフレックス１３０（以上、第一工業製薬社製）等が好ましい。
【００４３】
本発明において、裏面層用塗布液は、バインダー樹脂と造膜助剤とを含むインキとして調製されるものであることが好ましい。造膜助剤は、イソプロピルアルコール、２−ブタノール、メチルセロソルブ、 エチルセロソルブ、ブチルセロソルブ、酢酸ブチルセロソルブなどのセロソルブ系、カルビトール系（ジエチレングリコールモノアルキルエーテル）、ソルフィット、ポリプロピレングリコールモノメチルエーテル、プロピレングリコールモノエチルエーテルアセテート、テキサノール、およびＮ−メチル-２-ピロリドンからなる群から選択される少なくとも１種を含むものが好ましい。バインダー樹脂と造膜助剤とを併用することで、耐ブロッキング性が良好なガラス転移温度が高いバインダー樹脂（例えば７０℃以上）を水溶性樹脂あるいはガラス転移温度が低い樹脂と混合せずに使用することができる。また、裏面層中に残存した造膜助剤はバックプリントインキとの相溶化剤としても機能し、バックプリント適性等を向上できる。
【００４４】
裏面層は摩擦調整剤をさらに含んでもよく、摩擦調整剤はシリカ粒子を含んでもよい。シリカ粒子としては、平均粒子径が１〜１０μｍのものが好ましい。シリカの平均粒子径は、コールカウンター法等の従来公知の方法により測定することができる。平均粒子径が上記範囲程度であれば、ブロッキング、粉落ちを防ぎ、良好なバックプリント適性を持たせることが可能になる。また、裏面層における摩擦調整剤の含有量は、裏面層中のバインダー樹脂の総固形分質量に対して、好ましくは２０質量％以下であり、より好ましくは０．５〜２０質量％であり、さらに好ましくは１〜１５質量％であり、最も好ましくは１〜５質量％である。シリカ粒子の含有量が上記範囲程度であれば、受容層の傷つき性を抑えることができ、適度に裏面層の摩擦係数を調整することができる。また、耐傷性、バックプリント適性、耐ブロッキング性を向上することができる。
【００４５】
本発明においては、市販のシリカ粒子を用いることもでき、サイシリア３８０（富士シリシア化学（株）製）、ＮＩＰＧＥＬ  ＡＹ−２００、ＮＩＰＧＥＬ  ＣＸ−４００、ＮＩＰＧＥＬ  ＣＸ−２００、ＮＩＰＧＥＬ  ＡＺ−６Ａ０、ＮＩＰＧＥＬ  ＡＹ−４５１、およびＮＩＰＧＥＬ  ＢＹ−６０１（以上、東ソー・シリカ（株）製）等が好ましい。
【００４６】
裏面層に含有される帯電防止剤としては、導電性合成層状珪酸塩を用いることが好ましい。導電性合成層状珪酸塩は、ナトリウム、マグネシウム、およびリチウムの塩と珪酸ソーダを適正条件下で反応させた合成物である。層状珪酸塩を裏面層に含有させることで、熱転写受像シートの裏面の帯電性を制御し、さばき性をより向上させることができる。また、層状珪酸塩の含有量は、裏面層の総固形分質量に対して、好ましくは０．５〜２０質量％、より好ましくは０．５〜１５質量％である。層状珪酸塩の含有量が上記範囲内であれば、裏面層本来の機能を損なうことがなく好ましい。また、層状珪酸塩の平均粒子径は、３０ｎｍ以下であることが好ましい。本発明においては、市販の層状珪酸塩を用いることもでき、例えば、ラポナイトＪＳ、ラポナイトＳ（ウイルバー・エリス（株）製）等が好ましい。
【００４７】
本発明において、裏面層の塗布量は特に限定されるものではないが、塗布量は乾燥後０．１ｇ／ｍ２〜３．０ｇ／ｍ２の範囲内であることが好ましく、０．３ｇ／ｍ２〜１．５ｇ／ｍ２の範囲内であることがより好ましい。塗布量が上記範囲程度であれば、十分なバックプリント適性が得られる。
【００４８】
受容層
本発明における受容層は、熱転写による画像形成時に熱転写インクシートから転写される昇華性染料を受容するとともに、受容した昇華性染料を受容層に保持することで、受容層の面に画像を形成かつ維持することができる。受容層は、水系塗布方式により形成されたものであることが好ましく、その構成成分は特に制限されない。好ましい態様によれば、受容層は、バインダー樹脂および離型剤等を、各種目的に応じて含むことができる。また、受容層は２層以上からなるものであってもよい。受容層の形成に用いる樹脂には、アクリル系樹脂、塩化ビニル系樹脂、ポリエチレン、ポリプロピレン等のポリオレフィン系樹脂、ポリ塩化ビニル・アクリル共重合体、塩化ビニル・酢酸ビニル共重合体（塩酢ビ系樹脂）、ポリ塩化ビニリデン等のハロゲン化ポリマー、ポリ酢酸ビニル、ポリアクリル酸エステル等のビニルポリマー、ポリエチレンテレフタレート、ポリブチレンテレフタレート等のポリエステル系樹脂、ポリスチレン系樹脂、ポリアミド系樹脂、エチレンやプロピレン等のオレフィンと他のビニルモノマーとの共重合体系樹脂、アイオノマー、セルロースジアセテート等のセルロース系樹脂、ポリカーボネート等、およびこれら樹脂の混合系が挙げられ、特に好ましいものは、塩酢ビ系樹脂である。
【００４９】
受容層に含有される離型剤としては、シリコーンオイル（反応硬化型シリコーンを含む）、リン酸エステル系可塑剤、およびフッ素系化合物を挙げることができ、特にシリコーンオイルが好ましい。シリコーンオイルとしては、ジメチルシリコーン等の各種の変性シリコーンを用いることができる。具体的には、アミノ変性シリコーン、エポキシ変性シリコーン、アルコール変性シリコーン、ビニル変性シリコーン、ウレタン変性シリコーン、ポリエステル変性シリコーン、ポリエーテル変性シリコーン、ポリエステル変性シリコーンオイル、アクリル変性シリコーン、アミド変性シリコーン等を用い、これらを混合したり、各種の反応を用いて重合させて用いることもできる。また、２種以上の離型剤を混合して用いてもよい。このような離型剤を用いることで、印画時に熱転写インクシートと熱転写受像シートの受容層との融着および印画感度低下などの問題を改善することができる。本発明においては、変性シリコーンを水分散した離型剤を用いることが特に好ましい。変性シリコーンの水分散型離型剤を２種以上用いてもよく、その他の離型剤と併用しても良い。本発明においては、市販の離型剤を用いることもでき、Ｘ２２−３０００Ｔ（信越化学工業（株）製）等を水分散して使用することができる。このようなエポキシ変性シリコーンを用いることが、上記のバインダー樹脂との組み合わせの観点から好ましい。
【００５０】
その他の層
本発明の熱転写受像シートは、上記の層以外の他の層をさらに有してもよい。好ましい態様では、熱転写受像シートは、受容層側に、中空層、プライマー層、中間層、および離型層等のその他の層をさらに有することができる。
【００５１】
中空層
本発明における中空層は、熱転写による画像形成時に加えられた熱が、基材等への伝熱によって損失されることを防止できる断熱性を有するものである。好ましい態様では、中空層は、中空粒子を含むものであり、親水性バインダーやその他の添加剤をさらに含んでもよい。好ましい態様によれば、中空層は２層以上からなるものであってもよい。中空層は、中空粒子を含むことにより、クッション性を備える。ここで、中空層のクッション性の程度は、熱転写受像シートの用途等に応じて適宜調整することができるものである。なお、中空層のクッション性の程度についても、例えば、中空層の厚みを変更することにより任意の範囲に調整することができる。中空層の厚みは、断熱性、クッション性等を所望の程度に調整できる範囲内であれば特に限定されるものではないが、１０μｍ〜１００μｍの範囲内であることが好ましく、１０μｍ〜５０μｍの範囲内であることがより好ましい。また、中空層の密度は、例えば０．１ｇ／ｃｍ３〜０．８ｇ／ｃｍ３の範囲内、なかでも０．２ｇ／ｃｍ３〜０．７ｇ／ｃｍ３の範囲内であることが好ましい。
【００５２】
本発明で用いる中空粒子の平均粒子径は、好ましくは０．１〜１０μｍ、より好ましくは０．３〜５μｍである。中空粒子の平均粒子径が、上記範囲程度であれば、断熱性およびクッション性を中空層に与えることができる。平均粒子径が小さすぎると、中空粒子の使用量が増えコストが高くなり、平均粒子径が大きすぎると、平滑な中空層を形成することが困難になるからである。また、中空粒子の平均中空率は、好ましくは２０％以上、より好ましくは３０〜８０％である。中空粒子の平均中空率が、上記範囲程度であれば、断熱性およびクッション性を中空層に与えることができる。さらに、樹脂等から構成される有機系中空粒子であってもよく、ガラス等から構成される無機系中空粒子であってもよい。また、上記中空粒子は、架橋中空粒子であってもよい。本発明においては、市販の中空粒子を用いることもでき、例えば、ローペイクＨＰ−１０５５、ローペイクＨＰ−９１、ローペイクＯＰ−８４Ｊ、ローペイクウルトラおよびローペイクＳＥ（ロームアンドハース（株）製）、二ポールＭＨ−５０５５（日本ゼオン（株）)、ＳＸ８７８２、ＳＸ８６６（ＪＳＲ（株））等が好ましい。
【００５３】
プライマー層
本発明におけるプライマー層は、中空層と受容層とを良好に接着する役割を有するとともに、高温高湿度環境下における、染料の中空層側への移行を防止して画像保存性を向上させる機能を有するものである。好ましい態様では、プライマー層は、中空粒子、樹脂、および親水性バインダーを含むものであり、樹脂としては、アクリル系樹脂を含むものが好ましい。プライマー層の厚みとしては特に限定されるものではないが、例えば１μｍ〜４０μｍであることが好ましく、１μｍ〜２０μｍがより好ましく、１μｍ〜１０μｍがさらに好ましい。
【００５４】
本発明において、アクリル系樹脂とは、アクリル酸またはメタクリル酸のモノマーの重合体もしくはその誘導体、アクリル酸エステルまたはメタクリル酸エステルのモノマーの重合体もしくはその誘導体、アクリル酸またはメタクリル酸のモノマーと他のモノマーとの共重合体もしくはその誘導体、およびアクリル酸エステルまたはメタクリル酸エステルのモノマーと他のモノマーとの共重合体もしくはその誘導体を含むものである。  
【００５５】
本発明の好ましい態様によれば、アクリル系樹脂は、アクリル酸エステルまたはメタクリル酸エステルのモノマーと他のモノマーとの共重合体もしくはその誘導体であるのが好ましい。アクリル酸エステルまたはメタクリル酸エステルのモノマーとしては、例えば、アルキルアクリレートおよびアルキルメタクリレート等、好ましくは、メチルアクリレート、メチルメタクリレート、エチルアクリレート、エチルメタクリレート、ブチルアクリレート、ブチルメタクリレート、ラウリルアクリレート、およびラウリルメタクリレート等を挙げることができる。他のモノマーとしては、例えば、芳香族炭化水素、アリール基含有化合物、アミド基含有化合物、および塩化ビニル等、好ましくは、スチレン、ベンジルスチレン、フェノキシエチルメタクリレート、アクリルアミド、およびメタクリルアミド等を挙げることができる。本発明においては、アルキルアクリレートまたはアルキルメタクリレートと、芳香族炭化水素、アリール基含有化合物、およびアミド基含有化合物からなる群から選択される少なくとも１種の他のモノマーとの共重合体もしくはその誘導体を用いることが特に好ましい。上記のようなモノマーを共重合させることで、濃度および離型性を向上させることができる。なお、２種以上のアクリル系樹脂を混合して用いてもよい。
【００５６】
本発明の好ましい態様によれば、上記の中空層やプライマー層等に含まれる親水性バインダーとしては、ゼラチンおよびその誘導体、ポリビニルアルコール、ポリエチレンオイキサイド、ポリビニルピロリドン、プルラン、カルボキシメチルセルロース、ヒドロキシエチルセルロース、デキストラン、デキストリン、ポリアクリル酸およびその塩、寒天、κ−カラギーナン、λ−カラギーナン、ι−カラギーナン、カゼイン、キサンテンガム、ローカストビーンガム、アルギン酸、ならびにアラビアゴムを挙げることができ、特にゼラチンが好ましい。このような親水性バインダーを用いることで、各層の層間接着性を向上させることができる。特に、水系塗布および同時重層塗布方式により各層を形成する場合には、ゼラチンを用いることで、各塗布液の粘度を所望の範囲に調整し、所望の膜厚を得ることができる。本発明においては、市販のゼラチンを用いることもでき、例えば、ＲＲ、Ｒ、ＣＬＶ、およびＮ１２３６（新田ゼラチン（株）製）等が好ましい。
【００５７】
中間層
本発明においては、中空層とプライマー層の間やプライマー層と受容層の間に少なくとも１層の中間層を設けてもよい。中間層を設けることで、耐溶剤、高温／高湿下での画像保存時の染料拡散バリア、層間接着、白色付与、基材のギラつき感／ムラの隠蔽、および帯電防止等の機能を付加するこができる。中間層の形成手段としては公知の手段を用いることができ、例えば、中間層に、蛍光増白剤、無機微粒子、中空微粒子、および導電性フィラーやポリアニリンスルホン酸のような有機導電材等を添加する方法が挙げられる。
【００５８】
離型層
本発明においては、上記の離型剤を受容層に添加せず、受容層上に別途離型層として設けても良い。
【００５９】
熱転写受像シートの製造方法
本発明の熱転写受像シートの製造方法は、基材と、基材の一方の面に受容層と、基材の受容層と反対側の面に裏面層とを有してなる、熱転写受像シートの製造方法であって、裏面層を、バインダー樹脂と、２０〜５００ｎｍの平均粒子径を有するコロイダルシリカとを含んでなる裏面層用塗布液を用いて形成する工程を含んでなるものである。熱転写受像シートの各層の塗布には、ロールコート、バーコート、グラビアコート、グラビアリバースコート、ダイコート、スライドコート、およびカーテンコート等の公知の方法を用いることができ、受容層を有する面側においてはスライドコートやカーテンコート等の複数の層を同時重層塗布できる方法が好ましい。本発明においては、受容層を有する面側において、中空層から受容層間を構成する全ての層を、水系塗布かつ同時重層塗布方式により形成することが好ましい。このような製造方法により、熱転写受像シートの各層の層間接着性の向上やコスト改善等の効果が得られる。
【００６０】
本発明においては、裏面層を水系塗布により形成する際に、裏面層用塗布液にバインダー樹脂とコロイダルシリカとを併用し、所望により造膜助剤を添加して、例えば５０℃以上、好ましくは８０℃〜１５０℃で乾燥することで生産性を向上することができ、また、適度な造膜状態を形成することができるため、接着性、耐ブロッキング性、およびバックプリント適性が向上する。
【００６１】
熱転写インクシート
本発明の熱転写受像シートと共に用いる熱転写インクシートは、基材シートの一方の面に熱転写性色材層が設けられており、基材シートの他方の面に耐熱滑性層が設けられている層構成を有するものがよい。以下、熱転写インクシートを構成する各層について説明する。
【００６２】
基材シート
本発明に用いられる熱転写インクシートを構成する基材シートの材料は、従来公知のものを使用することができ、また、それ以外のものであっても、ある程度の耐熱性と強度とを有していれば使用することができる。例えば、ポリエチレンテレフタレート、ポリエステル、ポリプロピレン、ポリカーボネート、ポリエチレン、ポリスチレン、ポリビニルアルコール、ポリ塩化ビニル、ポリ塩化ビニリデン、ポリイミド、ナイロン、酢酸セルロース、アイオノマー等の樹脂フィルム、コンデンサー紙、パラフィン紙等の紙類、不織布等が挙げられる。これらを単独で使用してもよいし、これらを任意に組み合わせた積層体を使用してもよい。これらの中でも、薄膜化可能で安価な汎用性プラスチックであるポリエチレンテレフタレートが好ましい。
【００６３】
基材シートの厚さは、強度、耐熱性等が適切になるように材料に応じて適宜選択することができるが、通常は０．５〜５０μｍ程度が好ましく、より好ましくは１〜２０μｍ、さらに好ましくは１〜１０μｍである。
【００６４】
基材シートは、隣接する層との接着性を向上させるため、表面処理が施されていてもよい。上記表面処理としては、コロナ放電処理、火炎処理、オゾン処理、紫外線処理、放射線処理、粗面化処理、化学薬品処理、プラズマ処理、およびグラフト化処理等の、公知の樹脂表面改質技術を適用することができる。上記表面処理は、１種のみ施されてもよいし、２種以上施されてもよい。
【００６５】
さらに、上記基材シートの接着処理として、基材シート上に接着層を塗工して形成することも可能である。接着層は、例えば、以下の有機材料および無機材料から形成することができる。上記有機材料としては、ポリエステル系樹脂、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂やポリビニルアルコール樹脂、ポリビニルピロリドンおよびその変性体等のビニル系樹脂、ならびにポリビニルアセトアセタールやポリビニルブチラール等のポリビニルアセタール系樹脂等が挙げられる。上記無機材料としては、シリカ（コロイダルシリカ）、アルミナあるいはアルミナ水和物（アルミナゾル、コロイダルアルミナ、カチオン性アルミニウム酸化物またはその水和物、疑ベークマイト等）、珪酸アルミニウム、珪酸マグネシウム、炭酸マグネシウム、酸化マグネシウム、および酸化チタン等のコロイド状無機顔料超微粒子等が挙げられる。  
【００６６】
また、上記の表面処理として、プラスチックフィルムを延伸処理して製造する場合、未延伸フィルムにプライマー液を塗布し、その後に延伸処理して行うこともできる（プライマー処理）。
【００６７】
熱転写性色材層
本発明に用いられる熱転写インクシートは、基材シートの一方の面に熱転写性色材層が設けられている。熱転写インクシートが昇華型熱転写インクシートの場合には、熱転写性色材層として昇華性染料を含有する層を形成し、熱溶融型熱転写インクシートの場合には、着色剤を含む熱溶融組成物からなる熱溶融性のインクを含有する層を形成する。なお、昇華性染料を含有する層領域と、着色剤を含む熱溶融組成物からなる熱溶融性のインクを含有する層領域と、を連続した１枚の基材シート上に面順次に設けてもよい。
【００６８】
熱転写性色材層の材料は、従来公知の染料を使用することができるが、印画材料として良好な特性を有するもの、例えば、十分な着色濃度を有し、光、熱、温度等により変褪色しないものが好ましい。例えば、赤色染料としては、ＭＳ  Ｒｅｄ  Ｇ（三井東圧化学社製）、Ｍａｃｒｏｌｅｘ  Ｒｅｄ  Ｖｉｏｌｅｔ  Ｒ（バイエル社製）、ＣｅｒｅｓＲｅｄ  ７Ｂ（バイエル社製）、Ｓａｍａｒｏｎ  Ｒｅｄ  Ｆ３ＢＳ（三菱化学社製）等が、黄色染料としては、ホロンブリリアントイエロー６ＧＬ（クラリアント社製）、ＰＴＹ−５２（三菱化成社製）、マクロレックスイエロー６Ｇ（バイエル社製）等が、青色染料としては、カヤセットブルー７１４（日本化薬社製）、ワクソリンブルーＡＰ−ＦＷ（ＩＣＩ社製）、ホロンブリリアントブルーＳ−Ｒ（サンド社製）、ＭＳブルー１００（三井東圧化学社製）等が挙げられる。その他、市販されている昇華型熱転写方式で使用されるインクリボンに含まれる染料も使用できる。
【００６９】
上記染料を担持するためのバインダー樹脂としては、例えば、エチルセルロース樹脂、ヒドロキシエチルセルロース樹脂、エチルヒドロキシセルロース樹脂、メチルセルロース樹脂、酢酸セルロース樹脂等のセルロース系樹脂、ポリビニルアルコール樹脂、ポリ酢酸ビニル樹脂、ポリビニルブチラール樹脂、ポリビニルアセタール樹脂、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、およびポリエステル系樹脂等が挙げられる。これらの中でも、セルロース系、ビニル系、アクリル系、ポリウレタン系、ポリエステル系等の樹脂が耐熱性、染料の移行性等の点から好ましい。
【００７０】
熱転写性色材層の形成方法としては、例えば、以下の方法が挙げられる。上記染料およびバインダー樹脂に、必要に応じて離型剤等の添加剤を加え、トルエン、メチルエチルケトン等の適当な有機溶剤に溶解させ、あるいは、水に分散させ、得られた熱転写性色材層用塗布液（溶解液または分散液）を、例えば、グラビア印刷法、グラビア版を用いたリバースロールコーティング法、ロールコーター、バーコーター等の形成手段により、基材シートの一方の面に塗布し、乾燥させることにより形成することができる。熱転写性色材層は、厚みが０．２〜５．０μｍ程度であり、また、熱転写性色材層中の昇華性染料の含有量は、５〜９０質量％、好ましくは５〜７０質量％であることが好ましい。
【００７１】
保護層
本発明に用いられる熱転写インクシートは、熱転写性色材層と同一面側に面順次で保護層を設けてもよい。熱転写受像シートに色材を転写した後、この保護層を転写して画像を被覆することにより、画像を光、ガス、液体、擦過等から保護することができる。保護層として接着層、剥離層、離型層、または、下引き層等のその他の層を設けてなるものであってもよい。
【００７２】
耐熱滑性層
耐熱滑性層は、主に耐熱性樹脂からなるものである。耐熱性樹脂としては、特に限定されず、例えば、ポリビニルブチラール樹脂、ポリビニルアセトアセタール樹脂、ポリエステル樹脂、塩化ビニル−酢酸ビニル共重合体樹脂、ポリエーテル樹脂、ポリブタジエン樹脂、スチレン−ブタジエン共重合体樹脂、アクリルポリオール、ポリウレタンアクリレート、ポリエステルアクリレート、ポリエーテルアクリレート、エポキシアクリレート、ウレタンまたはエポキシのプレポリマー、ニトロセルロース樹脂、セルロースナイトレート樹脂、セルロースアセテートプロピオネート樹脂、セルロースアセテートブチレート樹脂、セルロースアセテート−ヒドロジエンフタレート樹脂、酢酸セルロース樹脂、芳香族ポリアミド樹脂、ポリイミド樹脂、ポリアミドイミド樹脂、ポリカーボネート樹脂、および塩素化ポリオレフィン樹脂等が挙げられる。
【００７３】
耐熱滑性層は、上記耐熱性樹脂に加え、滑り性付与剤、架橋剤、離型剤、有機粉末、無機粉末等の添加剤を配合してなるものであってもよい。
【００７４】
耐熱滑性層は、一般に、上述の耐熱性樹脂、並びに、所望により添加する上記滑り性付与剤および添加剤を溶剤中に加えて、各成分を溶解または分散させて耐熱滑性層塗布液を調製した後、該耐熱滑性層塗布液を基材の上に塗工し、乾燥させて形成することができる。上記耐熱滑性層塗布液における溶剤としては、上述の染料インキにおける溶剤と同様のものを使用することができる。
【００７５】
耐熱滑性層塗布液の塗工法としては、例えば、ワイヤーバーコーティング、グラビア印刷法、スクリーン印刷法、グラビア版を用いたリバースロールコーティング法等が挙げられるが、なかでもグラビアコーティングが好ましい。耐熱滑性層塗布液は、乾燥塗布量が好ましくは０．１〜３ｇ／ｍ２、より好ましくは１．５ｇ／ｍ２以下となるよう塗布すればよい。
【００７６】
画像形成方法
本発明の熱転写受像シートを用いる画像形成方法においては、熱転写受像シートと、熱拡散性色素を含有する熱転写インクシートとを重ね合わせて、記録信号に応じて加熱することにより、該熱転写インクシートが含有する熱拡散性色素を、該熱転写受像シートに転写することにより画像形成することできる。
【００７７】
このような画像形成方法で用いることのできる熱転写記録装置としては、公知のものを用いることができ、特に限定されない。本発明においては、市販の熱転写記録装置を用いることができ、例えば、昇華型熱転写プリンター（ＡＬＴＥＣＨ  ＡＤＳ社製、型式：ＭＥＧＡＰＩＸＥＬIII）が挙げられる。
【実施例】
【００７８】
以下に、実施例と比較例を挙げて本発明をさらに具体的に説明するが、本発明は以下の実施例に限定解釈されるものではない。なお、表記の質量部は配合比で記載し、必要に応じて純水にて希釈した。
【００７９】
実施例１
熱転写受像シート１の作製
基材としてＲＣペーパー（三菱製紙（株）製）を用い、一方の面に、下記組成の裏面層用塗布液１をグラビアリバース方式にて、乾燥後の塗布量が０．８ｇ／ｍ２となるように塗布し、１２０℃にて３０秒間乾燥した。また、塗布液は各液配合時に凝集物が発生しないように適宜各液を希釈して配合し、総固形分は塗工条件に応じて適宜選定した。
裏面層用塗布液１の組成
・バインダー樹脂（スチレン・アクリル樹脂、エマルション、Ｔｇ＝１１℃、ローム・アンド・ハース（株）製、商品名：ルシデン６０６ＡＰＥＦ：固形分４７％）  ５０質量部
・純水                                                                ６７質量部
・バインダー樹脂（スチレン・アクリル樹脂、エマルション、Ｔｇ＝１００℃、ローム・アンド・ハース（株）製、商品名：ルシデン３７５ＣＩ：固形分４６％）    ５０質量部
・純水                                                                ６５質量部
・コロイダルシリカ（平均粒子径：２０〜３０ｎｍ（ＢＥＴ法）、（株）ＡＤＥＫＡ製、商品名：アデライトＡＴ−５０：固形分４８％）                        ２９０質量部
・純水                                                              ４０６質量部
【００８０】
続いて、他方の面に、下記組成の中空層Ａ用塗布液１、中空層Ｂ用塗布液１、プライマー層用塗布液１、および受容層用塗布液１を４０℃にそれぞれ加熱し、スライドコーティングを用いて、ＷＥＴ時の厚みがそれぞれ１５μｍ、２５μｍ、１５μｍ、８μｍとなるように塗布し、５℃にて３０秒間冷却した後、５０℃にて２分間乾燥し、熱転写受像シート１（層構成：裏面層／基材／中空層Ａ／中空層Ｂ／プライマー層／受容層）を得た。なお、塗布速度は、毎分１００ｍであった。この熱転写受像シートは、図１に示されるような層構成を有していた。
中空層Ａ用塗布液１（下層用）の組成
・中空粒子（平均粒子径：０．５μｍ、平均中空率：４５％、ローム・アンド・ハース（株）製、商品名：ローペイクウルトラ：固形分３０％）                  ２７６質量部
・ゼラチン（新田ゼラチン（株）製、商品名：Ｎ１２３６）                ２７質量部
・純水                                                              ６００質量部
・バインダー樹脂（スチレン・アクリル樹脂、新中村化学工業（株）製、商品名：ニューコートＢ−１３：固形分４２％）                                    ３２．８質量部
・純水                                                            １３．２質量部
・バインダー樹脂（スチレン・アクリル樹脂、ＢＡＳＦジャパン（株）製、商品名：ジョンクリル６２Ｊ：固形分３４％）                                    ４０．６質量部
・純水                                                            １４．６質量部
中空層Ｂ用塗布液１（上層用）の組成
・中空粒子（平均粒子径：０．５μｍ、平均中空率：４５％、ローム・アンド・ハース（株）  製、商品名：ローペイクウルトラ：固形分３０％）                ４４７質量部
・ゼラチン（新田ゼラチン（株）製、商品名：Ｎ１２３６）                ４０質量部
・純水                                                              ４３３質量部
・バインダー樹脂（スチレン・アクリル樹脂、新中村化学工業（株）製、商品名：ニューコートＢ−１３：固形分４２％）                                    ２３．８質量部
・純水                                                              ９．５質量部
・バインダー樹脂（スチレン・アクリル樹脂、ＢＡＳＦジャパン（株）製、商品名：ジョンクリル６２Ｊ：固形分３４％）                                        ４７質量部
・純水                                                                １７質量部
・界面活性剤（ジオクチルスルホコハク酸ナトリウム水溶液：固形分２０％）  ２質量部
プライマー層用塗布液１の組成
・架橋中空粒子（平均粒子径：０．１μｍ、平均中空率：３０％、ＪＳＲ（株）製、商品名：ＳＸ８６６、固形分：２０％）                                    ６５８質量部
・ゼラチン（新田ゼラチン（株）製、商品名：Ｎ１２３６）                ４４質量部
・純水                                                              ４２２質量部
・バインダー樹脂（スチレン・アクリル樹脂、ＢＡＳＦジャパン（株）製、商品名：ジョンクリル６２Ｊ：固形分３４％）                                    １７．７質量部
・純水                                                              ６．４質量部
・バインダー樹脂（変性ゴム、（株）レヂテックス製、商品名  ＭＧ−６７：固形分５１％）                                                              １８．６質量部
・界面活性剤（ジオクチルスルホコハク酸ナトリウム水溶液：固形分２０％）  ２質量部
受容層用塗布液１の組成
・塩酢ビ系エマルション（塩ビ/酢ビ＝９７．５/２．５）：固形分３６％  ）
４１１質量部
・離型剤の水分散体（固形分：１７％）                                  ９８質量部
・エポキシ架橋剤（ナガセケムテックス（株）製、商品名ＥＸ−５１２：固形分１００％）                                                                  ７．６質量部
・純水                                                            １１．４質量部
・増粘剤（（株）ＡＤＥＫＡ製、商品名アデカノールＵＨ−５２６：固形分３０％）
４５質量部
・純水                                                              ２３０質量部
・界面活性剤（ジオクチルスルホコハク酸ナトリウム水溶液：固形分２０％）２３質量部
【００８１】
塩酢ビ系エマルションの調製
受容層用塗布液１で用いた塩酢ビ系樹脂ラテックスは、以下のように調製した。２．５Ｌオートクレーブ中に脱イオン水６００ｇ、塩化ビニル単量体４３８．８ｇ（全仕込み単量体に対して９７．５質量％）と酢酸ビニル１１．２ｇ（全仕込み単量体に対して２．５質量％）からなる単量混合体、過硫酸カリウム２．２５ｇを仕込んだ。この反応混合物を攪拌翼で回転数１２０ｒｐｍを維持するように攪拌し、反応混合物の温度を６０℃に上げて重合を開始した。５質量％のドデシルベンゼンスルホン酸ナトリウム水溶液１８０ｇ（全仕込み単量体に対して２質量％）を重合開始〜４ｈｒ後まで連続添加し、重合圧が６０℃における塩化ビニル単量体の飽和蒸気圧から０．６ＭＰａ降下した時に重合を停止した後、残存の単量体を回収して、塩酢ビ系樹脂ラテックスを得た。
【００８２】
離型剤の水分散体の調製
受容層用塗布液１で用いた離型剤の水分散体は、以下のように調製した。酢酸エチル８５ｇにエポキシ変性シリコーン（信越化学工業（株）製、商品名Ｘ−２２−３０００Ｔ）１６ｇとアラルキル変性シリコーン（信越化学工業（株）製、商品名Ｘ−２４−５１０）８ｇを溶解し、溶剤系溶液を調製した。次に、トリイソプロピルナフタレンスルフォン酸ナトリウム塩（固形分１０％）１４ｇを純水１１０ｇに溶解し、水系溶液を調製した。続いて、溶剤系溶液と水系溶液とを混合・攪拌した後、ホモジナイザーを用いて分散を行い、分散体を調整した。その後、分散体を３０〜６０℃に加温しながら減圧下で酢酸エチルを除去し、シリコーンの水分散体を得た。
【００８３】
実施例２
熱転写受像シート２の作製
裏面層用塗布液の組成を下記のとおりにした以外は、実施例１と同様にして熱転写受像シート２を作製した。
裏面層用塗布液２の組成
・バインダー樹脂（スチレン・アクリル樹脂、エマルション、Ｔｇ＝１１℃、ローム・アンド・ハース（株）製、商品名：ルシデン６０６ＡＰＥＦ：固形分４７％）  ５０質量部
・純水                                                                ６７質量部
・バインダー樹脂（スチレン・アクリル樹脂、エマルション、Ｔｇ＝１００℃、ローム・アンド・ハース（株）製、商品名：ルシデン３７５ＣＩ：固形分４６％）    ５０質量部
・純水                                                                ６５質量部
・コロイダルシリカ（平均粒子径：２０〜３０ｎｍ（ＢＥＴ法）、日産化学工業（株）製、商品名：スノーテックス５０：固形分４８％）                        ２９０質量部
【００８４】
実施例３
熱転写受像シート３の作製
裏面層用塗布液の組成を下記のとおりにした以外は、実施例１と同様にして熱転写受像シート３を作製した。
裏面層用塗布液３の組成
・バインダー樹脂（スチレン・アクリル樹脂、エマルション、Ｔｇ＝１１℃、ローム・アンド・ハース（株）製、商品名：ルシデン６０６ＡＰＥＦ：固形分４７％）  ５０質量部
・純水                                                                ６７質量部
・バインダー樹脂（スチレン・アクリル樹脂、エマルション、Ｔｇ＝１００℃、ローム・アンド・ハース（株）製、商品名：ルシデン３７５ＣＩ：固形分４６％）    ５０質量部
・純水                                                                ６５質量部
・コロイダルシリカ（平均粒子径：８０〜１２０ｎｍ（動的光散乱法）、日産化学工業（株）製、商品名：スノーテックスＰＳ−Ｓ：固形分２０％）              ６９６質量部
【００８５】
実施例４
熱転写受像シート４の作製
裏面層用塗布液の組成を下記のとおりにした以外は、実施例１と同様にして熱転写受像シート４を作製した。
裏面層用塗布液４の組成
・バインダー樹脂（スチレン・アクリル樹脂、エマルション、Ｔｇ＝１１℃、ローム・アンド・ハース（株）製、商品名：ルシデン６０６ＡＰＥＦ：固形分４７％）  ５０質量部
・純水                                                                ６７質量部
・バインダー樹脂（スチレン・アクリル樹脂、エマルション、Ｔｇ＝１００℃、ローム・アンド・ハース（株）製、商品名：ルシデン３７５ＣＩ：固形分４６％）    ５０質量部
・純水                                                                ６５質量部
・コロイダルシリカ（平均粒子径：４０〜５０ｎｍ（ＢＥＴ法）、日産化学工業（株）製、商品名：スノーテックス２０Ｌ：固形分２０％）                      ６９６質量部
【００８６】
実施例５
熱転写受像シート５の作製
裏面層用塗布液の組成を下記のとおりにし、乾燥後の塗布量を０．５ｇ／ｍ２にした以外は、実施例１と同様にして熱転写受像シート５を作製した。
裏面層用塗布液５の組成
・バインダー樹脂（スチレン・アクリル樹脂、エマルション、Ｔｇ＝１１℃、ローム・アンド・ハース（株）製、商品名：ルシデン６０６ＡＰＥＦ：固形分４７％）  ５０質量部
・純水                                                                ６７質量部
・バインダー樹脂（スチレン・アクリル樹脂、エマルション、Ｔｇ＝１００℃、ローム・アンド・ハース（株）製、商品名：ルシデン３７５ＣＩ：固形分４６％）    ５０質量部
・純水                                                                ６５質量部
・コロイダルシリカ（平均粒子径：８０〜１２０ｎｍ（動的光散乱法）、日産化学工業（株）製、商品名：スノーテックスＰＳ−Ｓ：固形分２０％）              ６９６質量部
【００８７】
実施例６
熱転写受像シート６の作製
裏面層用塗布液の組成を下記のとおりにした以外は、実施例１と同様にして熱転写受像シート６を作製した。
裏面層用塗布液６の組成
・バインダー樹脂（スチレン・アクリル樹脂、エマルション、Ｔｇ＝１１℃、ローム・アンド・ハース（株）製、商品名：ルシデン６０６ＡＰＥＦ：固形分４７％）  ５０質量部
・純水                                                                ６７質量部
・バインダー樹脂（スチレン・アクリル樹脂、エマルション、Ｔｇ＝１００℃、ローム・アンド・ハース（株）製、商品名：ルシデン３７５ＣＩ：固形分４６％）    ５０質量部
・純水                                                                ６５質量部
・コロイダルシリカ（平均粒子径：８０〜１２０ｎｍ（動的光散乱法）、日産化学工業（株）製、商品名：スノーテックスＰＳ−Ｓ：固形分２０％）              ２３２質量部
【００８８】
実施例７
熱転写受像シート７の作製
裏面層用塗布液の組成を下記のとおりにした以外は、実施例１と同様にして熱転写受像シート７を作製した。
裏面層用塗布液７の組成
・バインダー樹脂（スチレン・アクリル樹脂、エマルション、Ｔｇ＝１１℃、ローム・アンド・ハース（株）製、商品名：ルシデン６０６ＡＰＥＦ：固形分４７％）  ５０質量部
・純水                                                                ６７質量部
・バインダー樹脂（スチレン・アクリル樹脂、エマルション、Ｔｇ＝１００℃、ローム・アンド・ハース（株）製、商品名：ルシデン３７５ＣＩ：固形分４６％）    ５０質量部
・純水                                                                ６５質量部
・コロイダルシリカ（平均粒子径：８０〜１２０ｎｍ（動的光散乱法）、日産化学工業（株）製、商品名：スノーテックスＰＳ−Ｓ：固形分２０％）              ４６４質量部
【００８９】
実施例８
熱転写受像シート８の作製
裏面層用塗布液の組成を下記のとおりにした以外は、実施例１と同様にして熱転写受像シート８を作製した。
裏面層用塗布液８の組成
・バインダー樹脂（スチレン・アクリル樹脂、エマルション、Ｔｇ＝１１℃、ローム・アンド・ハース（株）製、商品名：ルシデン６０６ＡＰＥＦ：固形分４７％）  ５０質量部
・純水                                                                ６７質量部
・バインダー樹脂（スチレン・アクリル樹脂、エマルション、Ｔｇ＝１００℃、ローム・アンド・ハース（株）製、商品名：ルシデン３７５ＣＩ：固形分４６％）    ５０質量部
・純水                                                                ６５質量部
・コロイダルシリカ（平均粒子径：８０〜１２０ｎｍ（動的光散乱法）、日産化学工業（株）製、商品名：スノーテックスＰＳ−Ｓ：固形分２０％）            １３９２質量部
【００９０】
実施例９
熱転写受像シート９の作製
裏面層用塗布液の組成を下記のとおりにした以外は、実施例１と同様にして熱転写受像シート９を作製した。
裏面層用塗布液９の組成
・バインダー樹脂（ポリエステル樹脂、エマルション、造膜助剤（ｎ−ブチルセロソルブ）含有、Ｔｇ＝７７℃（ＤＳＣ法）、東洋紡績（株）製、商品名：バイロナールＭＤ１５００：固形分３０％）                                                １００質量部
・純水                                                                ５０質量部
・コロイダルシリカ（平均粒子径：８０〜１２０ｎｍ（動的光散乱法）、日産化学工業（株）製、商品名：スノーテックスＰＳ−Ｓ：固形分２０％）              ４５０質量部
【００９１】
実施例１０
熱転写受像シート１０の作製
裏面層用塗布液の組成を下記のとおりにした以外は、実施例１と同様にして熱転写受像シート１０を作製した。
裏面層用塗布液１０の組成
・バインダー樹脂（ポリエステル樹脂、エマルション、Ｔｇ＝１１０℃（ＤＳＣ法）、互応化学工業（株）製、商品名：プラスコートＺ６８７：固形分２５％）      ８０質量部
・純水                                                                ２０質量部
・コロイダルシリカ（平均粒子径：８０〜１２０ｎｍ（動的光散乱法）、日産化学工業（株）製、商品名：スノーテックスＰＳ−Ｓ：固形分２０％）              ３００質量部
【００９２】
実施例１１
熱転写受像シート１１の作製
裏面層用塗布液の組成を下記のとおりにした以外は、実施例１と同様にして熱転写受像シート１１を作製した。
裏面層用塗布液１１の組成
・バインダー樹脂（ポリエステル樹脂、エマルション、造膜助剤（ｔ−ブチルセロソルブ）含有、Ｔｇ＝１１０℃（ＤＳＣ法）、互応化学工業（株）製、商品名：プラスコートＺ６９０：固形分２５％）                                              １００質量部
・純水                                                                ２０質量部
・コロイダルシリカ（平均粒子径：８０〜１２０ｎｍ（動的光散乱法）、日産化学工業（株）製、商品名：スノーテックスＰＳ−Ｓ：固形分２０％）              ３００質量部
【００９３】
実施例１２
熱転写受像シート１２の作製
裏面層用塗布液の組成を下記のとおりにした以外は、実施例１と同様にして熱転写受像シート１２を作製した。
裏面層用塗布液１２の組成
・バインダー樹脂（ポリエステル樹脂、エマルション、Ｔｇ＝１１０℃（ＤＳＣ法）、互応化学工業（株）製、商品名：プラスコートＺ６８７：固形分２５％）      ７２質量部
・純水                                                                １８質量部
・バインダー樹脂（ポリビニルブチラール樹脂、積水化学工業（株）製、商品名：ＫＷ−１：固形分：２０％）                                                  １０質量部
・コロイダルシリカ（平均粒子径：８０〜１２０ｎｍ（動的光散乱法）、日産化学工業（株）製、商品名：スノーテックスＰＳ−Ｓ：固形分２０％）              ３００質量部
【００９４】
実施例１３
熱転写受像シート１３の作製
裏面層用塗布液の組成を下記のとおりにした以外は、実施例１と同様にして熱転写受像シート１３を作製した。
裏面層用塗布液１３の組成
・バインダー樹脂（スチレン・アクリル樹脂、エマルション、Ｔｇ＝１１℃、ローム・アンド・ハース（株）製、商品名：ルシデン６０６ＡＰＥＦ：固形分４７％）  ５０質量部
・純水                                                                ６７質量部
・バインダー樹脂（スチレン・アクリル樹脂、エマルション、Ｔｇ＝１００℃、ローム・アンド・ハース（株）製、商品名：ルシデン３７５ＣＩ：固形分４６％）    ５０質量部
・純水                                                                ６５質量部
・コロイダルシリカ（平均粒子径：２０〜３０ｎｍ（ＢＥＴ法）、（株）ＡＤＥＫＡ製、商品名：アデライトＡＴ−５０：固形分４８％）                        １４５質量部
・純水                                                              ２０３質量部
・コロイダルシリカ（平均粒子径：８０〜１２０ｎｍ（動的光散乱法）、日産化学工業（株）製、商品名：スノーテックスＰＳ−Ｓ：固形分２０％）              ３４８質量部
【００９５】
実施例１４
熱転写受像シート１４の作製
裏面層用塗布液の組成を下記のとおりにした以外は、実施例１と同様にして熱転写受像シート１４を作製した。
裏面層用塗布液１４の組成
・バインダー樹脂（スチレン・アクリル樹脂、エマルション、Ｔｇ＝１１℃、ローム・アンド・ハース（株）製、商品名：ルシデン６０６ＡＰＥＦ：固形分４７％）  ５０質量部
・純水                                                                ６７質量部
・バインダー樹脂（スチレン・アクリル樹脂、エマルション、Ｔｇ＝１００℃、ローム・アンド・ハース（株）製、商品名：ルシデン３７５ＣＩ：固形分４６％）    ５０質量部
・純水                                                                ６５質量部
・コロイダルシリカ（平均粒子径：２０〜３０ｎｍ（ＢＥＴ法）、（株）ＡＤＥＫＡ製、商品名：アデライトＡＴ−５０）                                      １４５質量部
・純水                                                              ２０３質量部
・コロイダルシリカ（平均粒子径：８０〜１２０ｎｍ（動的光散乱法）、日産化学工業（株）製、商品名：スノーテックスＰＳ−Ｓ：固形分２０％）              ３４８質量部
・シリカ粒子（平均粒子径：４．０μｍ、東ソー・シリカ（株）製、商品名：ＮＩＰＧＥＬ  ＣＸ−４００）                                                    １２質量部
・帯電防止剤（導電性合成層状珪酸塩、ウイルバー・エリス（株）製、商品名：ラポナイトＪＳ）                                                              １２質量部
【００９６】
実施例１５
熱転写受像シート１５の作製
裏面層用塗布液の組成を下記のとおりにした以外は、実施例１と同様にして熱転写受像シート１５を作製した。
裏面層用塗布液１５の組成
・バインダー樹脂（スチレン・アクリル樹脂、エマルション、Ｔｇ＝１１℃、ローム・アンド・ハース（株）製、商品名：ルシデン６０６ＡＰＥＦ：固形分４７％）  ５０質量部
・純水                                                                ６７質量部
・バインダー樹脂（スチレン・アクリル樹脂、エマルション、Ｔｇ＝１００℃、ローム・アンド・ハース（株）製、商品名：ルシデン３７５ＣＩ：固形分４６％）    ５０質量部
・純水                                                                ６５質量部
・コロイダルシリカ（平均粒子径：２００ｎｍ（遠心分離法）、日産化学工業（株）製、商品名：スノーテックスＭＰ−２０４０：固形分４０％）                ３４８質量部
・純水                                                              ３４８質量部
【００９７】
実施例１６
熱転写受像シート１６の作製
裏面層用塗布液の組成を下記のとおりにした以外は、実施例１と同様にして熱転写受像シート１６を作製した。
裏面層用塗布液１６の組成
・バインダー樹脂（スチレン・アクリル樹脂、エマルション、Ｔｇ＝１１℃、ローム・アンド・ハース（株）製、商品名：ルシデン６０６ＡＰＥＦ：固形分４７％）  ５０質量部
・純水                                                                ６７質量部
・バインダー樹脂（スチレン・アクリル樹脂、エマルション、Ｔｇ＝１００℃、ローム・アンド・ハース（株）製、商品名：ルシデン３７５ＣＩ：固形分４６％）    ５０質量部
・純水                                                                ６５質量部
・コロイダルシリカ（平均粒子径：３００ｎｍ（遠心分離法）、日産化学工業（株）製、商品名：スノーテックスＭＰ−３０４０：固形分４０％）                ３４８質量部
・純水                                                              ３４８質量部
【００９８】
実施例１７
熱転写受像シート１７の作製
裏面層用塗布液の組成を下記のとおりにした以外は、実施例１と同様にして熱転写受像シート１７を作製した。
裏面層用塗布液１７の組成
・バインダー樹脂（スチレン・アクリル樹脂、エマルション、Ｔｇ＝１１℃、ローム・アンド・ハース（株）製、商品名：ルシデン６０６ＡＰＥＦ：固形分４７％）  ５０質量部
・純水                                                                ６７質量部
・バインダー樹脂（スチレン・アクリル樹脂、エマルション、Ｔｇ＝１００℃、ローム・アンド・ハース（株）製、商品名：ルシデン３７５ＣＩ：固形分４６％）    ５０質量部
・純水                                                                ６５質量部
・コロイダルシリカ（平均粒子径：４５０ｎｍ（遠心分離法）、日産化学工業（株）製、商品名：スノーテックスＭＰ−４５４０Ｍ：固形分４０％）              ３４８質量部
・純水                                                              ３４８質量部
【００９９】
実施例１８
熱転写受像シート３の作製
裏面層用塗布液の組成を下記のとおりにした以外は、実施例１と同様にして熱転写受像シート１８を作製した。
裏面層用塗布液１８の組成
・バインダー樹脂（アクリル・スチレン樹脂、エマルション、Ｔｇ＝１１℃、ローム・アンド・ハース（株）製、商品名：ルシデン６０６ＡＰＥＦ：固形分４７％）  ５０質量部
・バインダー樹脂（アクリル・スチレン樹脂、エマルション、Ｔｇ＝１００℃、ローム・アンド・ハース（株）製、商品名：ルシデン３７５ＣＩ：固形分４６％）    ５０質量部
・コロイダルシリカ（平均粒子径：２０〜３０ｎｍ（ＢＥＴ法）、（株）ＡＤＥＫＡ製、商品名：アデライトＡＴ−５０：固形分４８％）                        ２９０質量部
・シリカ粒子（平均粒子径：４．０μｍ、東ソー・シリカ（株）製、商品名：ＮＩＰＧＥＬＣＸ−４００）                                                    ５．６質量部
・純水                                                              ５６２質量部
【０１００】
実施例１９
熱転写受像シート１９の作製
裏面層用塗布液の組成を下記のとおりにした以外は、実施例１と同様にして熱転写受像シート１９を作製した。
裏面層用塗布液１９の組成
・バインダー樹脂（ポリエステル樹脂、エマルション、造膜助剤（ｎ−ブチルセロソルブ）含有、Ｔｇ＝７７℃（ＤＳＣ法）、東洋紡績（株）製、商品名：バイロナールＭＤ１５００：固形分３０％）                                                １００質量部
・コロイダルシリカ（平均粒子径：２０〜３０ｎｍ、（株）ＡＤＥＫＡ製、商品名：アデライトＡＴ−５０：固形分４８％）                                    １８８質量部
・シリカ粒子（平均粒子径：４．０μｍ、東ソー・シリカ（株）製、商品名：ＮＩＰＧＥＬＣＸ−４００）                                                    ３．６質量部
・純水                                                              ３４４質量部
【０１０１】
実施例２０
熱転写受像シート２０の作製
裏面層用塗布液の組成を下記のとおりにした以外は、実施例１と同様にして熱転写受像シート２０を作製した。
裏面層用塗布液２０の組成
・バインダー樹脂（ポリエステル樹脂、エマルション、造膜助剤（ｔ−ブチルセロソルブ）含有、Ｔｇ＝１１０℃（ＤＳＣ法）、互応化学工業（株）製、商品名：プラスコートＺ６９０：固形分２５％）                                              １００質量部
・コロイダルシリカ（平均粒子径：２０〜３０ｎｍ、（株）ＡＤＥＫＡ製、商品名：アデライトＡＴ−５０：固形分４８％）                                    １５６質量部
・シリカ粒子（平均粒子径：４．０μｍ、東ソー・シリカ（株）製、商品名：ＮＩＰＧＥＬ  ＣＸ−４００）                                                      ３質量部
・純水                                                              ２５６質量部
【０１０２】
実施例２１
熱転写受像シート２１の作製
裏面層用塗布液の組成を下記のとおりにした以外は、実施例１と同様にして熱転写受像シート２１を作製した。
裏面層用塗布液２１の組成
・バインダー樹脂（ポリエステル樹脂、エマルション、Ｔｇ＝１１０℃（ＤＳＣ法）、互応化学工業（株）製、商品名：プラスコートＺ６８７：固形分２５％）    １００質量部
・コロイダルシリカ（平均粒子径：２０〜３０ｎｍ、（株）ＡＤＥＫＡ製、商品名：アデライトＡＴ−５０：固形分４８％）                                    １５６質量部
・シリカ粒子（平均粒子径：４．０μｍ、東ソー・シリカ（株）製、商品名：ＮＩＰＧＥＬＣＸ−４００）                                                        ３質量部
・純水                                                              ２５６質量部
【０１０３】
実施例２２
熱転写受像シート２２の作製
裏面層用塗布液の組成を下記のとおりにした以外は、実施例１と同様にして熱転写受像シート２２を作製した。
裏面層用塗布液２２の組成
・バインダー樹脂（ポリウレタン樹脂、エマルション、造膜助剤（Ｎ−メチル−２−ピロリドン）含有、Ｔｇ＝１０１℃（動的粘弾測定法）、第一工業製薬（株）製、商品名：スーパーフレックス１３０：固形分３０％）                              １００質量部
・コロイダルシリカ（平均粒子径：２０〜３０ｎｍ、（株）ＡＤＥＫＡ製、商品名：アデライトＡＴ−５０：固形分４８％）                                    １８８質量部
・シリカ粒子（平均粒子径：４．０μｍ、東ソー・シリカ（株）製、商品名：ＮＩＰＧＥＬ  ＣＸ−４００）                                                  ３．６質量部
・純水                                                              ３４４質量部
【０１０４】
実施例２３
熱転写受像シート２３の作製
裏面層用塗布液の組成を下記のとおりにした以外は、実施例１と同様にして熱転写受像シート２３を作製した。
裏面層用塗布液２３の組成
・バインダー樹脂（ポリエステル樹脂、エマルション、Ｔｇ＝１１０℃（ＤＳＣ法）、互応化学工業（株）製、商品名：プラスコートＺ６８７：固形分２５％）      ９０質量部
・バインダー樹脂（ポリビニルブチラール樹脂、水溶性、Ｔｇ＝８０℃、積水化学工業（株）製、商品名：エスレックＫＷ−１：固形分２０％）                 １２.５質量部
・コロイダルシリカ（平均粒子径：２０〜３０ｎｍ、（株）ＡＤＥＫＡ製、商品名：アデライトＡＴ−５０：固形分４８％）                                    １５６質量部
・シリカ粒子（平均粒子径：４．０μｍ、東ソー・シリカ（株）製、商品名：ＮＩＰＧＥＬ  ＣＸ−４００）                                                      ３質量部
・純水                                                              ２５４質量部
【０１０５】
実施例２４
熱転写受像シート２４の作製
裏面層用塗布液の組成を下記のとおりにした以外は、実施例１と同様にして熱転写受像シート２４を作製した。
裏面層用塗布液２４の組成
・バインダー樹脂（アクリル・スチレン樹脂、エマルション、Ｔｇ＝１１℃、ローム・アンド・ハース（株）製、商品名：ルシデン６０６ＡＰＥＦ：固形分４７％）                                                                               ４２.６質量部
・バインダー樹脂（アクリル・スチレン樹脂、エマルション、Ｔｇ＝１００℃、ローム・アンド・ハース（株）製、商品名：ルシデン３７５ＣＩ：固形分４６％） １０.９質量部
・コロイダルシリカ（平均粒子径：２０〜３０ｎｍ、（株）ＡＤＥＫＡ製、商品名：アデライトＡＴ−５０：固形分４８％）                                    １５６質量部
・シリカ粒子（平均粒子径：４．０μｍ、東ソー・シリカ（株）製、商品名：ＮＩＰＧＥＬ  ＣＸ−４００）                                                      ３質量部
・純水                                                              ３０３質量部
【０１０６】
実施例２５
熱転写受像シート２５の作製
裏面層用塗布液の組成を下記のとおりにした以外は、実施例１と同様にして熱転写受像シート２５を作製した。
裏面層用塗布液２５の組成
・バインダー樹脂（アクリル・スチレン樹脂、エマルション、Ｔｇ＝１１℃、ローム・アンド・ハース（株）製、商品名：ルシデン６０６ＡＰＥＦ：固形分４７％）                                                                               １０.６質量部
・バインダー樹脂（アクリル・スチレン樹脂、エマルション、Ｔｇ＝１００℃、ローム・アンド・ハース（株）製、商品名：ルシデン３７５ＣＩ固形分４６％）   ４３.４質量部
・コロイダルシリカ（平均粒子径：２０〜３０ｎｍ、（株）ＡＤＥＫＡ製、商品名：アデライトＡＴ−５０）                                                  １５６質量部
・シリカ粒子（平均粒子径：４．０μｍ、東ソー・シリカ（株）製、商品名：ＮＩＰＧＥＬ  ＣＸ−４００）                                                      ３質量部
・純水                                                              ３０２質量部
【０１０７】
比較例１
熱転写受像シート２６の作製
裏面層用塗布液の組成を下記のとおりにした以外は、実施例１と同様にして熱転写受像シート２６を作製した。
裏面層用塗布液２６の組成
・バインダー樹脂（スチレン・アクリル樹脂、ローム・アンド・ハース（株）製、商品名：ルシデン６０６ＡＰＥＦ：固形分４７％）                              ５０質量部
・純水                                                                ６７質量部
・バインダー樹脂（スチレン・アクリル樹脂、ローム・アンド・ハース（株）製、商品名：ルシデン３７５ＣＩ：固形分４６％）                                  ５０質量部
・純水                                                                ６５質量部
・アルミナ（平均粒子径１μｍ（レーザー回折法）、住友化学工業（株）製、商品名：ＡＭ−２７）                                                            ３５質量部
・純水                                                              １４０質量部
【０１０８】
比較例２
熱転写受像シート２７の作製
裏面層用塗布液の組成を下記のとおりにした以外は、実施例１と同様にして熱転写受像シート２７を作製した。
裏面層用塗布液２７の組成
・バインダー樹脂（スチレン・アクリル樹脂、ローム・アンド・ハース（株）製、商品名：ルシデン６０６ＡＰＥＦ：固形分４７％）                              ５０質量部
・純水                                                                ６７質量部
・バインダー樹脂（スチレン・アクリル樹脂、ローム・アンド・ハース（株）製、商品名：ルシデン３７５ＣＩ：固形分４６％）                                  ５０質量部
・純水                                                                ６５質量部
・シリカ粒子（平均粒子径：４．０μｍ、東ソー・シリカ（株）製、商品名：ＮＩＰＧＥＬＣＸ−４００）                                                      ３５質量部
・純水                                                              １４０質量部
【０１０９】
比較例３
熱転写受像シート２８の作製
裏面層用塗布液の組成を下記のとおりにした以外は、実施例１と同様にして熱転写受像シート２８を作製した。
裏面層用塗布液２８の組成
・バインダー樹脂（スチレン・アクリル樹脂、ローム・アンド・ハース（株）製、商品名：ルシデン６０６ＡＰＥＦ：固形分４７％）                              ５０質量部
・純水                                                                ６７質量部
・バインダー樹脂（スチレン・アクリル樹脂、ローム・アンド・ハース（株）製、商品名：ルシデン３７５ＣＩ：固形分４６％）                                  ５０質量部
・純水                                                                ６５質量部
・シリカ粒子（平均粒子径９．０μｍ、富士シリシア化学（株）製、商品名：サイシリア３８０）                                                              ３５質量部
・純水                                                              １４０質量部
【０１１０】
比較例４
熱転写受像シート２９作製
裏面層用塗布液の組成を下記のとおりにした以外は、実施例１と同様にして熱転写受像シート２９を作製した。
裏面層用塗布液２９の組成
・バインダー樹脂（スチレン・アクリル樹脂、ローム・アンド・ハース（株）製、商品名：ルシデン６０６ＡＰＥＦ：固形分４７％）                              ５０質量部
・純水                                                                ６７質量部
・バインダー樹脂（スチレン・アクリル樹脂、ローム・アンド・ハース（株）製、商品名：ルシデン３７５ＣＩ：固形分４６％）                                  ５０質量部
・純水                                                                ６５質量部
【０１１１】
比較例５
熱転写受像シート３０の作製
裏面層用塗布液の組成を下記のとおりにした以外は、実施例１と同様にして熱転写受像シート３０を作製した。
裏面層用塗布液３０の組成
・バインダー樹脂（スチレン・アクリル樹脂、ローム・アンド・ハース（株）製、商品名：ルシデン６０６ＡＰＥＦ：固形分４７％）                              ５０質量部
・純水                                                                ６７質量部
・バインダー樹脂（スチレン・アクリル樹脂、ローム・アンド・ハース（株）製、商品名：ルシデン３７５ＣＩ：固形分４６％）                                  ５０質量部
・純水                                                                ６５質量部
・コロイダルシリカ（平均粒子径：１０〜２０ｎｍ（ＢＥＴ法、２０ｎｍを含まない）、日産化学工業（株）製、商品名：スノーテックスＣ：固形分２０％）      ６９６質量部
【０１１２】
比較例６
熱転写受像シート３１の作製
裏面層用塗布液の組成を下記のとおりにした以外は、実施例１と同様にして熱転写受像シート３１を作製した。
裏面層用塗布液３１の組成
・バインダー樹脂（スチレン・アクリル樹脂、ローム・アンド・ハース（株）製、商品名：ルシデン６０６ＡＰＥＦ：固形分４７％）                              ５０質量部
・純水                                                                ６７質量部
・バインダー樹脂（スチレン・アクリル樹脂、ローム・アンド・ハース（株）製、商品名：ルシデン３７５ＣＩ：固形分４６％）                                  ５０質量部
・純水                                                                ６５質量部
・コロイダルシリカ（平均粒子径：１０〜２０ｎｍ（ＢＥＴ法、２０ｎｍを含まない）、日産化学工業（株）製、商品名：スノーテックス３０：固形分３０％）    ４６５質量部
・純水                                                              ２３１質量部
【０１１３】
熱転写受像シートの評価
上記で作製した熱転写受像シート１〜３１について、（１）さばき性評価、（２）耐傷性評価、（３）バックプリント適性評価、（４）耐ブロッキング性評価、および（５）摩擦適性評価を行った。
【０１１４】
（１）さばき性評価
上記で作製した熱転写受像シートを使用して、昇華転写型プリントシステム「Ｐｒｉｎｔ  Ｃｅｎｔｅｒ（（株）ＤＮＰフォトルシオ製）」にて自然画を１００枚印画し、印画物の揃えやすさを評価した。
・評価基準
３：容易に揃えることができ、さばき性が良好であった。
２：揃えることができ、さばき性が通常であった。
１：揃えることができず、さばき性が不良であった。
【０１１５】
（２）耐傷性評価
上記で作製した実施例および比較例の熱転写受像シートについて、同じ実施例および比較例で作製した熱転写受像シート同士を用いて、熱転写受像シートの裏面側と、もう一方の熱転写受像シートの受容層側とを対向させて擦り合わせ、受容層側の面に傷が付くか否かを目視にて観察した。下記の評価基準にて、耐傷性を評価した。
・評価基準
３：受容層面に傷が付かなかった。
２：受容層面にわずかな傷が付いた。
１：受容層面に多くの傷が付いた。
【０１１６】
（３）バックプリント適性評価
上記で作製した熱転写受像シート１〜２０の裏面層を、ドットインパクトプリンターｉＤＰ３５５０（シチズン・システムズ（株）製）と専用リボンカセット（黒色）を用いて、テスト印字を行い、所定の時間経過後に、裏面層に対して別途昇華型熱転写プリンター（ＡＬＴＥＣＨ  ＡＤＳ（株）製、型式：ＭＥＧＡＰＩＸＥＬIII）とＭＥＧＡＰＩＸＥＬIII純正リボンでＣｙベタ（階調値３８／２５５）を印画した受容層面を重ね、それらを１２５μｍＰＥＴフィルムで挟み、ラミネーター（ラミパッカーＬＰＤ３２０４  フジプラ（株）製、Ｃｏｌｄモード、スピード２．５）で処理し、受容層への転写の有無を確認し、以下の３段階の基準に従って評価した。下記結果を表１に示す。なお、評価が○のものは、実用上問題がないレベルのインクの吸収性、速乾性を有するものである。
・評価基準
３：受容層への裏移りが生じていなかった。
２：受容層への裏移りがわずかに生じた。
１：受容層への裏移りが明らかに生じていた。
【０１１７】
（４）耐ブロッキング性評価
上記で作製した実施例および比較例の熱転写受像シートについて、同じ実施例および比較例で作製した熱転写受像シート同士を用いて、熱転写受像シートの裏面側と、もう一方の熱転写受像シートの受容層側とを対向させて、重ね合わせたものを、厚さ１５０μｍの合成紙（ユポコーポレーション（株）製、ユポＦＰＧ＃１５０）にて挟持した状態で、２０ｋｇ／１０５ｍｍ×１４８ｍｍの荷重をかけて、６０℃のオーブンに１５０時間放置後、重ね合わせていた受容層面と裏面を剥がして、印画ムラが発生するかどうかを目視にて観察し、下記の評価基準にて、耐ブロッキング性を評価した。但し、上記の荷重後、印画ムラは、三菱電機（株）製熱転写プリンターＣＰ９５００Ｄにより、熱転写プリンターＣＰ９５００Ｄ専用熱転写シートと組み合わせて、テストパターンを印画して、評価した。
・評価基準
３：印画ムラが生じず、ブロッキングが生じていなかった。
２：印画ムラがわずかに生じ、ブロッキングがわずかに生じていた。
１：印画ムラが生じ、ブロッキングが生じていた。
【０１１８】
（５）摩擦適性評価
上記で作製した熱転写受像シート裏面層に対して、昇華型熱転写プリンター（ＡＬＴＥＣＨ  ＡＤＳ（株）製、型式：ＤＳ４０のペーパーフランジとの摩擦係数を、新東科学社製：ヘイドンを使用して測定した（引張速度：５００ｍｍ／ｍｉｎ、荷重：１ｋｇ）。
・評価基準
３：摩擦係数が０．２５以上
２：摩擦係数が０．２〜０．２５
１：摩擦係数が０．２以下
【０１１９】
上記の各評価の結果を表１に示す。本発明の組成を満たす実施例１〜２５の熱転写受像シートは、比較例１〜６の熱転写受像シートと比較して、さばき性、耐傷性、バックプリント適性、および耐ブロッキング性に優れていることがわかる。
【表１】
0006036094.tif 000002
【符号の説明】
【０１２０】
１０  熱転写受像シート
１１  基材
１２  中空層Ａ（下層）
１３  中空層Ｂ（上層）
１４  プライマー層
１５  受容層
１６  裏面層
【図１】
0006036094.tif 000003